(57)【要約】【課題】コンクリートの充填高さが高い場合であっても、コンクリートを鋼管内に品質良好に充填していくことができる、ＣＦＴ柱のコンクリート圧入充填方法を提供する。【解決手段】垂直に立てられた鋼管１の下端側の側面部のコンクリート圧入孔２にコンクリート圧送管３を接続し、コンクリート４を鋼管１内の圧入孔２を越える高さ位置まで圧入した後、鋼管１内に上からモルタル５を流し込んで鋼管１内のコンクリート４の天端部にモルタル層６を形成し、該モルタル層６をコンクリート１の天面部に存在させながら、鋼管１内へのコンクリート４の圧入を進めていく。【選択図】      図２
2006016805.tif 000002
【特許請求の範囲】
【請求項１】
垂直に立てられた鋼管の下端側の側面部のコンクリート圧入孔にコンクリート圧送管を接続し、コンクリートを鋼管内の圧入孔を越える高さ位置まで圧入した後、
鋼管内に上からモルタルを流し込んで鋼管内のコンクリートの天端部にモルタル層を形成し、該モルタル層をコンクリートの天面部に存在させながら、鋼管内へのコンクリートの圧入を進めていくことを特徴とするＣＦＴ柱のコンクリート圧入充填方法。
【請求項２】
前記鋼管の梁接合部がノンダイヤフラム形式のものからなる請求項１に記載のＣＦＴ柱のコンクリート圧入充填方法。
【発明の詳細な説明】
【技術分野】
【０００１】
本発明は、ＣＦＴ柱のコンクリート圧入充填方法に関する。
【背景技術】
【０００２】
ＣＦＴ柱の形成方法として、垂直に立てられた鋼管の下端側の側面部のコンクリート圧入孔にコンクリート圧送管を接続し、コンクリートを鋼管内の下から上へと圧入して充填していく圧入充填工法は、従来より知られている。
【発明の開示】
【発明が解決しようとする課題】
【０００３】
しかしながら、上記のような圧入充填工法では、コンクリートの充填高さが、例えば４０ｍを越えるような非常に高いものである場合、充填の過程で、コンクリート中のモルタル分が鋼管の内周面に奪い取られ、鋼管の上端側に充填されたコンクリートは、粗骨材の占める割合が大きいものになってしまい、コンクリートを鋼管内の下から上にわたって品質良好に充填していくのが難しいという問題がある。
【０００４】
特に、鋼管の梁接合部がノンダイヤフラム形式のものからなっている場合は、ダイヤフラム形式のものと異なり、鋼管内でのコンクリート撹拌作用をほとんど期待できず、コンクリートを品質良好に充填できる高さ寸法には大きな制限がある。
【０００５】
本発明は、上記のような問題点に鑑み、コンクリートの充填高さが高い場合であっても、コンクリートを鋼管内に品質良好に充填していくことができる、ＣＦＴ柱のコンクリート圧入充填方法を提供することを課題とする。
【課題を解決するための手段】
【０００６】
上記の課題は、垂直に立てられた鋼管の下端側の側面部のコンクリート圧入孔にコンクリート圧送管を接続し、コンクリートを鋼管内の圧入孔を越える高さ位置まで圧入した後、
鋼管内に上からモルタルを流し込んで鋼管内のコンクリートの天端部にモルタル層を形成し、該モルタル層をコンクリートの天面部に存在させながら、鋼管内へのコンクリートの圧入を進めていくことを特徴とするＣＦＴ柱のコンクリート圧入充填方法によって解決される。
【０００７】
この方法では、鋼管内のコンクリートの天端部にモルタル層を存在させながら、鋼管内へのコンクリートの圧入を進めていくようにしているので、コンクリートの充填高さが高い場合であっても、モルタル層のモルタルが、鋼管の上端側に充填されているコンクリートの粗骨材割合を大きくするのを防いで、鋼管内に充填されたコンクリートを下から上にわたって品質良好なものにすることができる。
【０００８】
しかも、コンクリートを鋼管内の圧入孔を越える高さ位置まで圧入した後に鋼管内に上からモルタルを流し込むようにしているので、鋼管内の圧入孔よりも下に充填されたコンクリート中のモルタル分が過剰になることがなく、その部分のコンクリートも品質良好なものにすることができる。
【０００９】
特に、鋼管の梁接合部が、鋼管内でのコンクリート撹拌作用をほとんど期待できないノンダイヤフラム形式のものからなる場合は、そのような鋼管に対して、コンクリートを品質良好に、高い高さ位置まで充填していくことができる。
【発明の効果】
【００１０】
本発明のＣＦＴ柱のコンクリート圧入充填方法は、以上のとおりのものであるから、コンクリートの充填高さが高い場合であっても、コンクリートを鋼管内に品質良好に充填していくことができる。
【発明を実施するための最良の形態】
【００１１】
次に、本発明の実施最良形態を図面に基づいて説明する。
【００１２】
図１（イ）は、垂直に立てられた鋼管１の下端側の側面部のコンクリート圧入孔２にコンクリート圧送管３を接続した状態を示している。鋼管１は、円形鋼管からなっていてもよいし、角形鋼管からなっていてもよい。この状態から、コンクリート圧送管３にコンクリート４を送り込み、図１（ロ）に示すように、コンクリート４を鋼管１の圧入孔よりも下の部分から充填していき、コンクリート４の天面部が、図１（ハ）に示すように、鋼管１内の圧入孔２を越える高さ位置に位置するまで圧入する。
【００１３】
しかる後、図２（ニ）に示すように、モルタル５を入れたバケット７を鋼管１の上端部から鋼管１内に吊り降ろし、バケット７内のモルタル５を鋼管１のコンクリート４の天面部に流し込んで、コンクリート４の天面部にモルタル層６を形成する。
【００１４】
そして、図２（ホ）（ヘ）に示すように、モルタル層６をコンクリート４の天面部に存在させながら、鋼管１内へのコンクリート４の圧入を進めていく。これにより、コンクリート４の充填高さが高くなっても、モルタル層６のモルタルが、鋼管１の上端側に充填されるコンクリート４の粗骨材割合を大きくするのを防ぐように作用して、コンクリート４は鋼管１内の高い高さ位置まで品質良好に充填されていく。こうして品質良好なＣＦＴ柱が形成される。
【００１５】
なお、モルタル層６は、図２（ヘ）に示すように、コンクリート４の充填を終了するまで、コンクリート４の天面部に備えさせておくのが好ましく、コンクリート４の充填後は、鋼管１の上端部を通じて外に取り出せばよい。また、モルタル層６用のモルタルは、複数回に分けて、鋼管１内に供給するようにしてもよい。
【００１６】
上記の鋼管１は、図３（イ）に示すように、鋼管内でのコンクリート撹拌作用をほとんど期待できないノンダイヤフラム形式の梁接合部１ａを備えたもの、例えば、梁接合部１ａを増肉した局部増肉鋼管などからなる場合に、上記の方法を効果的に用いることができるが、これに限らず、図３（ロ）に示すように、梁接合部１ｂがダイヤフラム形式である鋼管において、充填コンクリートに同様の問題を生じるような場合には、このようなダイヤフラム形式の鋼管１を対象として、上記の圧入充填方法を採用するのもよい。
【図面の簡単な説明】
【００１７】
【図１】図（イ）〜図（ハ）は、図２（ニ）〜（ヘ）とともに、実施形態方法を順次に示す中間省略の断面側面図である。
【図２】図（ニ）〜図（ヘ）は、図１（イ）〜（ハ）とともに、実施形態方法を順次に示す中間省略の断面側面図である。
【図３】図（イ）及び図（ロ）はそれぞれ、本発明方法が対象とする鋼管の例を示す断面側面図である。
【符号の説明】
【００１８】
１…鋼管
１ａ…ノンダイヤフラム形式の梁接合部
２…コンクリート圧入孔
４…コンクリート
６…モルタル層
【図１】
2006016805.tif 000003
【図２】
2006016805.tif 000004
【図３】
2006016805.tif 000005